(57)【特許請求の範囲】
【請求項１】
シリコン単結晶ウエーハに不純物を注入したあと拡散させて拡散層を形成し、少なくとも該拡散層上の酸化膜を除去した後、シリコンエピタキシャル層を積層して埋め込み拡散層を有するシリコンエピタキシャルウエーハを製造する方法であって、少なくとも、前記拡散層上の酸化膜の除去を、界面活性剤を添加したフッ酸によりエッチング除去するものとし、その後に前記シリコンエピタキシャル層を積層することを特徴とする埋め込み拡散エピタキシャルウエーハの製造方法。
【請求項２】
前記シリコン単結晶ウエーハに注入する不純物をＳｂとすることを特徴とする請求項１に記載の埋め込み拡散エピタキシャルウエーハの製造方法。
【請求項３】
前記シリコン単結晶ウエーハに注入する不純物のドーズ量を１．０×１０１６ｉｏｎｓ／ｃｍ２以上とすることを特徴とする請求項１または請求項２に記載の埋め込み拡散エピタキシャルウエーハの製造方法。
【請求項４】
請求項１から請求項３のいずれか一項に記載の埋め込み拡散エピタキシャルウエーハの製造方法により製造された埋め込み拡散エピタキシャルウエーハ。
【発明の詳細な説明】
【技術分野】
【０００１】
本発明は、不純物がイオン注入された埋め込み拡散層を有するシリコンエピタキシャルウエーハを製造する方法および埋め込み拡散エピタキシャルウエーハに関し、特に、注入する不純物がＳｂの場合に関する。
【背景技術】
【０００２】
例えばチョクラルスキー法や、浮遊帯域溶融法により製造されたシリコン単結晶棒から得られるシリコン単結晶ウエーハに不純物を拡散させてｐ型またはｎ型の拡散層を形成し、その上からシリコンエピタキシャル層を気相エピタキシャル成長させて、バイポーラデバイス、ＢｉＣＭＯＳデバイス、パワーＩＣ等のデバイス用のシリコンエピタキシャルウェーハを得る技術が知られている。例えば特許文献１には埋め込み拡散層の形成方法の一例が開示されている。
【０００３】
ここで、従来の埋め込み拡散層を有するシリコンエピタキシャルウエーハの製造方法についてより具体的に説明する。
まず、シリコン単結晶ウエーハ上に例えば熱酸化により酸化膜を形成し、該酸化膜上にフォトリソグラフィによりマスクパターンを形成する。次に、イオン注入法によってウエーハに例えばｎ型不純物を注入し、注入した不純物を拡散させて拡散層を形成する。この注入した不純物を拡散させて拡散層を形成する時にウエーハにアニールを施すが、このアニールにより拡散層上にも酸化膜が形成される。
【０００４】
そして、ウエーハ上に形成されている酸化膜（マスク部＋拡散層上の酸化膜）を、フッ酸によりエッチング除去し、さらにＳＣ−１液（アンモニア＋過酸化水素水）等でウエーハを洗浄した後、乾燥させる。
この後、上記拡散層を有するシリコンウエーハ上に、例えば気相成長法によりシリコンエピタキシャル層を形成する。これにより、上記拡散層は埋め込み層となる。
このようにして、埋め込み拡散層を有するシリコンエピタキシャルウエーハ（埋め込み拡散エピタキシャルウエーハ）を得ることができる。
【０００５】
しかしながら、上記のような従来の製造方法により、例えば、１．０×１０１６ｉｏｎｓ／ｃｍ２以上の高ドーズ量のＳｂを注入したウエーハにエピタキシャル層を積層した場合、Ｓｂを注入した部分に結晶欠陥が生じやすく、そしてエピタキシャル層に頻繁にあるいは多数結晶欠陥が発生してしまっていた。
このエピタキシャル層における結晶欠陥は、Ｓｂ注入後に結晶性回復のために熱処理（酸化）を行っても発生してしまい、結晶欠陥の発生を防止することができなかった。
【０００６】
上記の結晶欠陥はＳｂを注入するドーズ量に依存するものであり、Ｓｂのドーズ量を下げると結晶欠陥の発生は抑制される。このため、従来では結晶欠陥の発生を考慮し、Ｓｂのドーズ量を１．０×１０１６ｉｏｎｓ／ｃｍ２以下とするしか方法がなく、結晶欠陥の発生が抑えられ、Ｓｂが高ドーズ量で注入されたエピタキシャルウエーハを得るのは難しかった。
【０００７】
【特許文献１】特開平５−１８３０４６号公報
【発明の開示】
【発明が解決しようとする課題】
【０００８】
本発明は、このような問題点に鑑みなされたもので、シリコンエピタキシャル層に結晶欠陥が発生するのを効果的に防止することができる埋め込み拡散エピタキシャルウエーハの製造方法および埋め込み拡散エピタキシャルウエーハを提供することを目的とする。特には、不純物をＳｂとし、例えば１．０×１０１６ｉｏｎｓ／ｃｍ２以上という高ドーズ量とした場合におけるシリコンエピタキシャル層での結晶欠陥の発生を抑制することを目的とする。
【課題を解決するための手段】
【０００９】
上記課題を解決するため、本発明は、シリコン単結晶ウエーハに不純物を注入したあと拡散させて拡散層を形成し、少なくとも該拡散層上の酸化膜を除去した後、シリコンエピタキシャル層を積層して埋め込み拡散層を有するシリコンエピタキシャルウエーハを製造する方法であって、少なくとも、前記拡散層上の酸化膜の除去を、界面活性剤を添加したフッ酸によりエッチング除去するものとし、その後に前記シリコンエピタキシャル層を積層することを特徴とする埋め込み拡散エピタキシャルウエーハの製造方法を提供する（請求項１）。
【００１０】
このように、前記拡散層上の酸化膜の除去を、界面活性剤を添加したフッ酸によりエッチング除去し、その後に前記シリコンエピタキシャル層を積層すれば、該積層したシリコンエピタキシャル層における結晶欠陥の発生を効果的に防止することができる。このため、結晶欠陥が抑制された高品質の埋め込み拡散エピタキシャルウエーハを容易に製造することができる。
【００１１】
このとき、前記シリコン単結晶ウエーハに注入する不純物をＳｂとすることができ（請求項２）、また、前記シリコン単結晶ウエーハに注入する不純物のドーズ量を１．０×１０１６ｉｏｎｓ／ｃｍ２以上とすることができる（請求項３）。
【００１２】
例えばｎ型拡散層を形成するとき、上記のようにウエーハに注入する不純物をＳｂとすることができる。また、注入する不純物のドーズ量を１．０×１０１６ｉｏｎｓ／ｃｍ２以上とすれば、不純物のドーズ量が高いより低抵抗の拡散層を有する高品質の埋め込み拡散エピタキシャルウエーハを製造することができる。
【００１３】
また、上述したように、従来の製造方法では、特に不純物がＳｂの場合、１．０×１０１６ｉｏｎｓ／ｃｍ２以上の高ドーズ量をウエーハに注入すると、注入後に結晶性回復のための熱処理を施しても積層したシリコンエピタキシャル層において結晶欠陥が頻繁に生じてしまうが、本発明の製造方法では、１．０×１０１６ｉｏｎｓ／ｃｍ２以上という高ドーズ量であっても、シリコンエピタキシャル層での結晶欠陥の発生を効果的に抑制することが可能である。
【００１４】
そして、本発明の埋め込み拡散エピタキシャルウエーハの製造方法により製造された埋め込み拡散エピタキシャルウエーハであれば（請求項４）、シリコンエピタキシャル層における結晶欠陥の発生が抑制されたものであり高品質である。
【００１５】
また、本発明は、少なくとも、Ｓｂが注入された埋め込み拡散層と、該埋め込み拡散層上に積層されたシリコンエピタキシャル層とを有する埋め込み拡散エピタキシャルウエーハであって、前記埋め込み拡散層のＳｂのドーズ量が１．０×１０１６ｉｏｎｓ／ｃｍ２以上であることを特徴とする埋め込み拡散エピタキシャルウエーハを提供する。
【００１６】
このように、少なくとも、Ｓｂが注入された埋め込み拡散層と、該埋め込み拡散層上に積層されたシリコンエピタキシャル層とを有しており、前記埋め込み拡散層のＳｂのドーズ量が１．０×１０１６ｉｏｎｓ／ｃｍ２以上である埋め込み拡散エピタキシャルウエーハであれば、Ｓｂのドーズ量が極めて高いより低抵抗の拡散層を有するものとできる。
【００１７】
このとき、前記シリコンエピタキシャル層の表面において、光学顕微鏡により測定される結晶欠陥の密度が０個／ｍｍ２であるのが好ましい。
このように、前記シリコンエピタキシャル層の表面において、光学顕微鏡により測定される結晶欠陥の密度が０個／ｍｍ２であれば、結晶欠陥が抑制された極めて高品質の埋め込み拡散エピタキシャルウエーハとすることができる。
【発明の効果】
【００１８】
本発明の埋め込み拡散エピタキシャルウエーハの製造方法であれば、積層したシリコンエピタキシャル層において、結晶欠陥が発生するのを効果的に防止することが可能である。また、本発明の埋め込み拡散エピタキシャルウエーハにより、Ｓｂが１．０×１０１６ｉｏｎｓ／ｃｍ２以上という高ドーズ量で注入された拡散層を有するものとでき、高ドーズ量であってもシリコンエピタキシャル層表面において結晶欠陥が０個／ｍｍ２である高品質のものを提供することができる。
【発明を実施するための最良の形態】
【００１９】
以下では、本発明の実施の形態について説明するが、本発明はこれに限定されるものではない。
従来の埋め込み拡散層を有するシリコンエピタキシャルウエーハの製造方法では、拡散層上に積層したシリコンエピタキシャル層において、結晶欠陥が多数発生してしまう問題があった。
特に、シリコン単結晶ウエーハに注入する不純物をＳｂとし、例えば１．０×１０１６ｉｏｎｓ／ｃｍ２以上といった高ドーズ量とした時、上記結晶欠陥は非常に発生し易い。このエピタキシャル層における結晶欠陥は、Ｓｂ注入後にＳｂ注入部での結晶性を回復させるための熱処理を施しても発生し、防止することができなかった。上記結晶欠陥はＳｂのドーズ量に依存することより、従来では、結晶欠陥の発生を抑制するために、ドーズ量を１．０×１０１６ｉｏｎｓ／ｃｍ２未満としており、それ以上のドーズ量の拡散層を有する高品質のエピタキシャルウエーハを得ることが出来なかった。
【００２０】
そこで、本発明者等がこのエピタキシャル層における結晶欠陥について鋭意研究を行ったところ、従来では、シリコンエピタキシャル層を積層する前に、少なくとも、拡散層等の上に形成された酸化膜をフッ酸によりエッチング除去していたが、この工程時に、界面活性剤を添加したフッ酸を用いて酸化膜をエッチング除去すれば、たとえ高ドーズ量であったとしても、その後に形成するシリコンエピタキシャル層に結晶欠陥が発生するのを効果的に防止することができることを見出し、本発明を完成させた。
【００２１】
以下では、本発明の実施の形態について図を参照して具体的に説明する。
図１は本発明に従う埋め込み拡散エピタキシャルウエーハの一例を示す概略図である。図１に示す本発明の埋め込み拡散エピタキシャルウエーハ１は、少なくとも、Ｓｂが注入された埋め込み拡散層３’と、シリコンエピタキシャル層４とを有している。
前記埋め込み拡散層３’は、シリコン単結晶ウエーハ２にＳｂが注入され、注入されたＳｂが拡散されてできた層であり、しかも１．０×１０１６ｉｏｎｓ／ｃｍ２以上という高ドーズ量のものである。
【００２２】
上記のように、従来ではシリコンエピタキシャル層４における結晶欠陥の発生を考慮して、Ｓｂのドーズ量は１．０×１０１６ｉｏｎｓ／ｃｍ２未満としていたが、本発明の埋め込み拡散エピタキシャルウエーハ１は１．０×１０１６ｉｏｎｓ／ｃｍ２以上という高いドーズ量を示すものである。
【００２３】
そして、このシリコンエピタキシャル層４では、その表面において光学顕微鏡で測定される結晶欠陥の密度は０個／ｍｍ２である。
従来のものでは、埋め込み拡散層のＳｂのドーズ量が、例えば１．０×１０１６ｉｏｎｓ／ｃｍ２以上という高い値の場合、シリコンエピタキシャル層において結晶欠陥が多数発生してしまっていたが、本発明の埋め込み拡散エピタキシャルウエーハ１においては、埋め込み拡散層３のＳｂが上記のような高ドーズ量であっても、シリコンエピタキシャル層４における結晶欠陥の発生が極めて抑制された高品質のものとなっている。
【００２４】
このような本発明の埋め込み拡散エピタキシャルウエーハ１は、以下に示す方法によって製造することが可能である。
図２は、本発明に従う埋め込み拡散エピタキシャルウエーハの製造方法を実施する場合の製造工程の一例を示した概略工程図である。
【００２５】
まず、シリコン単結晶ウエーハ２を用意する（図２（Ａ）参照）。このシリコン単結晶ウエーハ２は、例えばチョクラルスキー法や浮遊帯域溶融法により得られたシリコン単結晶棒を切り出し、面取りや研削・研磨加工を施すことで製造することができ、その製造方法は特に限定されない。所定の厚さ、大きさ、結晶方位、抵抗率等のものが得られるように、各工程における条件を適宜設定して製造すれば良い。
【００２６】
次に、このようにして得られたシリコン単結晶ウエーハ２の表面に酸化膜５を形成する（図２（Ｂ）参照）。この酸化膜５は、例えば熱酸化炉を用いて酸化性雰囲気下で熱処理することによりシリコン単結晶ウエーハ２に形成することができる。以降の工程で、不純物をシリコン単結晶ウエーハ２に注入するが、そのときに、マスクとしての役割を果たすことができるものであれば良く、その形成方法は特に限定されない。
【００２７】
そして、この酸化膜５が形成されたシリコン単結晶ウエーハ２の、少なくとも不純物を注入する側の面（表側面とする）にレジスト６を塗布する（図２（Ｃ）参照）。塗布方法としては、例えばスピンコーティングを用いたり、ハケやローラーによる方法が挙げられる。
プリベイク後、不純物をシリコン単結晶ウエーハ２に注入するための開口部のパターンを形成するよう露光してマスク９のパターンを転写し（図２（Ｄ）参照）、焼き締めを行ったあと現像する（図２（Ｅ）参照）。
【００２８】
この後、パターンを形成したレジスト６をマスクとして、シリコン単結晶ウエーハ２の表側面において、不純物を注入するための開口部に位置する部分の酸化膜をフッ酸等によってエッチング除去することにより、開口部７を形成する（図２（Ｆ）参照）。同時に、シリコン単結晶ウエーハ２の裏側面や側面の酸化膜もエッチング除去し、その後、表側面に形成されている酸化膜５上に残存しているレジスト６を除去する（図２（Ｇ）参照）。
【００２９】
次に、イオン注入装置を用いて、上記のパターン付酸化膜５が形成されている側からシリコン単結晶ウエーハ２に不純物を注入する（図２（Ｈ）参照）。ここでは、注入する不純物をＳｂとするが、例えばＡｓやＰを注入することもできるし、ＢやＧａを注入しても良い。シリコン単結晶ウエーハ２に注入する不純物は、ｎ型、ｐ型等、形成する拡散層に応じて適宜決定すれば良い。また、加速エネルギーも状況に応じて適宜設定することができ、所定の深さに不純物を注入できれば良い。
【００３０】
また、ドーズ量に関して、１．０×１０１６ｉｏｎｓ／ｃｍ２以上という高い値に設定することができる。特にＳｂをシリコン単結晶ウエーハ２に注入する場合、上述したように、従来法では、Ｓｂを注入した部分に結晶欠陥が発生してしまい、Ｓｂ注入後に結晶性回復のための熱処理を行っても、積層したシリコンエピタキシャル層における結晶欠陥の発生を防止することができなかった。
そして、従来では、このような結晶欠陥の発生を抑制する方法として、低ドーズ量、例えば不純物をＳｂとする場合は１．０×１０１６ｉｏｎｓ／ｃｍ２未満とするしかなかった。
【００３１】
しかしながら、本発明の埋め込み拡散エピタキシャルウエーハの製造方法であれば、たとえＳｂのような不純物を注入するドーズ量を、例えば１．０×１０１６ｉｏｎｓ／ｃｍ２以上に高く設定しても、後の工程で積層するシリコンエピタキシャル層での結晶欠陥の発生を効果的に防止することができる。
【００３２】
以上のようにして不純物を注入した後、シリコン単結晶ウエーハ２に例えば熱拡散炉を用いて熱処理を施して不純物の拡散を行うことにより拡散層３を形成する（図２（Ｉ）参照）。このとき、上記熱処理により、拡散層３の表面やシリコン単結晶ウエーハ表面に酸化膜８が形成される。
【００３３】
ここで、この酸化膜８や最初の酸化工程で形成した酸化膜５を除去する（図２（Ｊ）参照）。
これらの酸化膜５、８の除去工程では、上述したように、従来ではフッ酸によりエッチング除去していた。しかしながら、研究の結果、本発明者等は後の工程で積層するシリコンエピタキシャル層における結晶欠陥の発生は、これらの酸化膜５、８の除去条件が影響していることを発見した。そして、本発明の製造方法では、これらの酸化膜５、８を界面活性剤を添加したフッ酸によりエッチング除去するものであり、これによりエピタキシャル層に結晶欠陥の発生を抑制することができる。
界面活性剤としては、例えば陰イオン活性剤、陽イオン活性剤、ノニオン活性剤、両性表面活性剤等が挙げられる。
例えば、ポリオキシエチレンラウリルエーテル、ポリオキシエチレンセチルエーテル、ポリオキシエチレンオレインエーテル等のポリオキシエチレンアルキルエーテル類、ポリオキシエチレンオクチルフェノールエーテル、ポリオキシエチレンノニルフェノール等のポリオキシエチレンアルキルアリルエーテル類、ポリオキシエチレンポリオキシプロピレンブロックコポリマー類、ソルビタンモノラウレート、ソルビタンモノバルミテート、ソルビタンモノステアレート等のソルビタン脂肪酸エステル類、ポリオキシエチレンソルビタンモノラウレート、ポリオキシエチレンソルビタンモノバルミテート、ポリオキシエチレンソルビタンモノステアレート、ポリオキシエチレンソルビタントリオレエート、ポリオキシエチレンソルビタントリステアレート等のポリオキシエチレンソルビタン脂肪酸エステルのノニオン系界面活性剤、エフトップＥＦ３０１、ＥＦ３０３、ＥＦ３５２（トーケムプトダクツ）、メガファックＦ１７１、Ｆ１７２、Ｆ１７３（大日本インキ化学工業）、フロラードＦＣ４３０、ＦＣ４３１（住友スリーエム）、アサヒガードＡＧ７１０、サーフロンＳ−３８１、Ｓ―３８２、ＳＣ１０１、ＳＣ１０２，ＳＣ１０３、ＳＣ１０４、ＳＣ１０５、ＳＣ１０６、サーフィノールＥ１００４、ＫＨ−１０、ＫＨ−２０、ＫＨ−３０、ＫＨ−４０（旭硝子）等のフッ素系界面活性剤、オルガノシロキサンポリマ−ＫＰ−３４１、Ｘ−７０−０９２、Ｘ−７０−０９３（信越化学工業）、アクリル酸系又はメタクリル酸系ポリフローＮｏ．７５，Ｎｏ．９５（共栄社油脂化学工業）等であり、特に限定されない。
なお、この後、酸化膜除去とパーティクル等の除去をより確実にするため、例えばＳＣ−１液（アンモニア＋過酸化水素水）等によりウエーハを洗浄しても良い。
【００３４】
そして、表面の酸化膜５、８を除去した後、例えばエピタキシャル成長装置を用いてシリコンエピタキシャル層４を形成する（図２（Ｋ）参照）。このエピタキシャル層４の形成方法も特に限定されるものではない。例えば気相エピタキシャル成長法や光気相エピタキシャル成長法などが挙げられる。
一般に行われる気相エピタキシャル法としては、ＨＳｉＣｌ３等のシランガスを原料ガスとして、Ｈ２をキャリアガスとしてエピタキシャル成長装置内に導入し、８００〜１３００℃程度で反応させることにより、サセプタ上に保持したウエーハ表面にシリコンエピタキシャル層４を積層させる。
このようにシリコンエピタキシャル層４を積層することにより、上記拡散層３は埋め込み拡散層３’となり、本発明の埋め込み拡散エピタキシャルウエーハ１を製造することができる。
【００３５】
以上のような本発明の埋め込み拡散エピタキシャルウエーハの製造方法であれば、積層したシリコンエピタキシャル層４における結晶欠陥の発生を効果的に容易に防止することが可能である。このため、この本発明の製造方法によって製造された埋め込み拡散エピタキシャルウエーハ１は、上記結晶欠陥が抑制された極めて高品質なエピタキシャルウエーハとなる。
さらには、注入する不純物をＳｂとした場合、従来の製造方法では結晶欠陥の発生を抑制するには、１．０×１０１６ｉｏｎｓ／ｃｍ２未満にドーズ量を低くするしかなく高ドーズ量で高品質のものを得るのが難しかったが、本発明では１．０×１０１６ｉｏｎｓ／ｃｍ２以上という高いドーズ量であり、かつ結晶欠陥の発生を抑制することも可能であるので特に有効である。
【実施例】
【００３６】
以下、本発明を実施例及び比較例によりさらに詳細に説明するが、本発明はこれに限定されない。
（実施例１−４）
サンプルウエーハとして、直径６インチ（１５ｃｍ）、結晶方位＜１００＞、Ｐ型、抵抗率１０Ω・ｃｍの鏡面に研磨されたシリコン単結晶ウエーハを、チョクラルスキー法により引き上げたシリコン単結晶棒を加工することにより用意した。
このサンプルウエーハをＣＶＤ装置により表面に２００Åの厚さの酸化膜を形成した。そして、この酸化膜に、以下のようにして、不純物を注入するための開口部のパターンを形成する。
まず、レジストをスピンコーティングにより塗布し、露光してマスクパターンを転写し、現像を行う。この後、パターン付レジスト膜をマスクとして上記酸化膜をフッ酸によりエッチング除去し、残存するレジストを剥離除去することにより、パターン付き酸化膜を得た。
【００３７】
ここで、イオン注入装置を用いてＳｂをサンプルウエーハに注入する。このとき、加速エネルギーを６０ｋｅＶとし、ドーズ量を、０．９×１０１６ｉｏｎｓ／ｃｍ２（実施例１）、１．０×１０１６ｉｏｎｓ／ｃｍ２（実施例２）、１．１×１０１６ｉｏｎｓ／ｃｍ２（実施例３）、１．２×１０１６ｉｏｎｓ／ｃｍ２（実施例４）とした。
【００３８】
この後、拡散層形成のため熱拡散炉を用いて、１１５０℃で３時間の熱処理をサンプルウエーハに施した。このときサンプルウエーハ表面の酸化膜厚は約２０００Åになり、拡散層上にも酸化膜が形成された。
そして、界面活性剤（商品名ＮＣＷ−１００２：成分ポリオキシアルキレンアルキルエーテル：ノニオン系）を０．５ｗｔ％で添加した希フッ酸（１０ｗｔ％）により、上記酸化膜をエッチング除去した。さらにＳＣ−１液によってサンプルウエーハを洗浄し、ＩＰＡ蒸気乾燥した。
【００３９】
この後、気相エピタキシャル成長装置を用いて、原料ガスとしてトリクロロシランを、キャリアガスとしてＨ２を装置内に導入し、ノンドープの膜厚１０μｍのシリコンエピタキシャル層をサンプルウエーハに積層することにより、埋め込み拡散エピタキシャルウエーハを製造した。
【００４０】
そして、このようにして得られたウエーハのシリコンエピタキシャル層の表面を混酸で選択エッチングする。このように表面に存在する結晶欠陥を顕在化する工程を行った後、光学顕微鏡により表面を観察し、欠陥密度を計測する測定を行った。
【００４１】
測定の結果を図３に示す。図３から判るように、本発明の製造方法を実施した実施例１−４のいずれにおいても欠陥密度は０個／ｍｍ２であり、極めて高品質の埋め込み拡散エピタキシャルウエーハを得ることができた。
このように、本発明の製造方法であれば、シリコンエピタキシャル層における結晶欠陥を効果的に防止することができる。そして、実施例１−４のように、例えば不純物がＳｂであっても、１．０×１０１６ｉｏｎｓ／ｃｍ２以上という高いドーズ量の拡散層を有する無欠陥の埋め込み拡散エピタキシャルウエーハを得ることが可能である。
【００４２】
（比較例１−４）
エピタキシャル成長前の酸化膜除去を、界面活性剤を添加せず、希フッ酸（１０ｗｔ％）で行うこと以外は実施例１−４と同様にして埋め込み拡散エピタキシャルウエーハを製造し、その後、上記の結晶欠陥の測定を行った。なお、ドーズ量に関して、０．９×１０１６ｉｏｎｓ／ｃｍ２（比較例１）、１．０×１０１６ｉｏｎｓ／ｃｍ２（比較例２）、１．１×１０１６ｉｏｎｓ／ｃｍ２（比較例３）、１．２×１０１６ｉｏｎｓ／ｃｍ２（比較例４）とした。
【００４３】
測定の結果は図３に示すように、欠陥密度は、１個／ｍｍ２（比較例１）、４個／ｍｍ２（比較例２）、２９個／ｍｍ２（比較例３）、７８個／ｍｍ２（比較例４）であり、特に、ドーズ量が１．０×１０１６ｉｏｎｓ／ｃｍ２以上の場合、実施例よりも欠陥密度が大きな値となってしまっている。ドーズ量の値が高くなるにつれ、実施例と比較例の差はより大きくなり、本発明の有効性が特によく示されていることがわかる。
【００４４】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【図面の簡単な説明】
【００４５】
【図１】本発明の埋め込み拡散エピタキシャルウエーハの一例を示す概略図である。
【図２】本発明の埋め込み拡散エピタキシャルウエーハの製造方法を実施する場合の製造工程の一例を示した概略工程図である。
【図３】実施例および比較例におけるウエーハ表面の結晶欠陥密度を示したグラフである。
【符号の説明】
【００４６】
１…埋め込み拡散エピタキシャルウエーハ、  ２…シリコン単結晶ウエーハ、
３…拡散層、  ３’…埋め込み拡散層、  ４…シリコンエピタキシャル層、
５、８…酸化膜、  ６…レジスト、  ７…開口部、  ９…マスク。
【図１】
0004677890.tif 000002
【図２】
0004677890.tif 000003
【図３】
0004677890.tif 000004